(57)【要約】【課題】耐熱性や透明性を損なうことなく容易に取得が可能な伸び等の機械物性が向上する樹脂組成物の提供。【解決手段】本発明の熱可塑性樹脂組成物は、単一重合体としたときのガラス転移温度が異なる２種以上のモノマーユニットを含むランダム共重合体を含み、成形板としたときに、Ａｔｏｍｉｃ  Ｆｏｒｃｅ  Ｍｉｃｒｏｓｃｏｐｅ（ＡＦＭ）を用いて弾性率をマッピングした際に、弾性率の異なる成分がナノスケールで相分離した構造を有する、ことを特徴とする。【選択図】図１
2020105415.tif 000002
【特許請求の範囲】
【請求項１】
単一重合体としたときのガラス転移温度が異なる２種以上のモノマーユニットを含むランダム共重合体を含み、
成形板としたときに、Ａｔｏｍｉｃ  Ｆｏｒｃｅ  Ｍｉｃｒｏｓｃｏｐｅ（ＡＦＭ）を用いて弾性率をマッピングした際に、弾性率の異なる成分がナノスケールで相分離した構造を有する、
ことを特徴とする、熱可塑性樹脂組成物。
【請求項２】
前記マッピングから得られる横軸を弾性率とするヒストグラムのピークフィッティング処理において、主成分のピークと、主成分より弾性率が低い低弾性率ピークとを含む少なくとも２個のピークが存在し、
前記低弾性率ピークが占める割合が５〜４０％である、請求項１に記載の熱可塑性樹脂組成物。
【請求項３】
前記ランダム共重合体が、Ｇｅｌ  Ｐｅｒｍｉａｔｉｏｎ  Ｃｈｒｏｍａｔｏｇｒａｐｈｙ（ＧＰＣ法）による分子量測定により作成した分子量分布曲線において、分子量が１００万以上の成分を０．１〜２０％含む、請求項１又は２に記載の熱可塑性樹脂組成物。
【請求項４】
前記モノマーユニットとして、芳香族ビニルモノマーに由来するユニットを含む、請求項１〜３のいずれか１項に記載の熱可塑性樹脂組成物。
【請求項５】
前記モノマーユニットとして、アルキル（メタ）アクリレートに由来するユニットを含む、請求項１〜４のいずれか１項に記載の熱可塑性樹脂組成物。
【請求項６】
前記ランダム共重合体に変性ポリロタキサンユニットが含まれている、請求項１〜５のいずれか１項に記載の熱可塑性樹脂組成物。
【請求項７】
変性ポリロタキサンユニットが主として分散相に存在する、請求項６に記載の熱可塑性樹脂組成物。
【請求項８】
相分離した前記構造において、マトリックス相を形成する成分のガラス転移温度と、分散層を形成する成分のガラス転移温度との差が５℃以上である、請求項１〜７のいずれか１項に記載の熱可塑性樹脂組成物。
【請求項９】
請求項１〜８のいずれか１項に記載の熱可塑性樹脂組成物を成形してなることを特徴とする、成形体。
【発明の詳細な説明】
【技術分野】
【０００１】
本発明は、熱可塑性樹脂組成物及びその成形体に関する
【背景技術】
【０００２】
樹脂は、ガラスに比べ軽量であることから、ガラスの代替として様々な用途に用いられている。特にスチレン系樹脂は成形加工性に優れており、自動車部品、家電、包装容器等の用途に用いられている。また、意匠性を要求される用途にも広く用いられている。これらの用途に用いられる樹脂においては、弾性率等の強度や伸び等の物性が必要とされる。
【０００３】
樹脂組成物の伸びを向上させる方法として、ゴム等の低弾性率成分を分散させる方法が知られている（特許文献１）。しかし、この様な方法では、弾性率や耐熱性の低下、ゴム粒子が分散することにより透明性が損なわれる、等の問題があった。
【０００４】
特許文献２では、ハードセグメントで構成されるマトリックス中にナノスケールでソフトセグメントを分散させ、２つのセグメントを動的結合させることで靭性の改良をおこなっている。この様な方法ではセグメント間の結合形成等に複雑な工程を要する上、耐熱性や透明性が低下する等の問題がある。
【先行技術文献】
【特許文献】
【０００５】
【特許文献１】特開平１０−１１００８５号公報
【特許文献２】特開２０１８−３０９３０号公報
【発明の概要】
【発明が解決しようとする課題】
【０００６】
本発明は、耐熱性や透明性に優れ、破断伸び等の機械物性が向上した成形体を得ることができる熱可塑性樹脂組成物の提供を目的とする。
【課題を解決するための手段】
【０００７】
本発明者等は、上記課題を解決すべく鋭意検討し実験を重ねた結果、単一重合体としたときのガラス転移温度が異なる少なくとも２種のモノマーユニットを含むランダム共重合体を含み、成形板としたときに、Ａｔｏｍｉｃ  Ｆｏｒｃｅ  Ｍｉｃｒｏｓｃｏｐｅ（ＡＦＭ）を用いた弾性率マッピングにおいて、弾性率が異なる成分がナノスケールで相分離した構造を有する、熱可塑性樹脂組成物により上記課題を解決しうることを見出し、本発明を完成するに至ったものである。
【０００８】
すなわち、本発明は、以下の態様を有する。
（１）
単一重合体としたときのガラス転移温度が異なる２種以上のモノマーユニットを含むランダム共重合体を含み、
成形板としたときに、Ａｔｏｍｉｃ  Ｆｏｒｃｅ  Ｍｉｃｒｏｓｃｏｐｅ（ＡＦＭ）を用いて弾性率をマッピングした際に、弾性率の異なる成分がナノスケールで相分離した構造を有する、
ことを特徴とする、熱可塑性樹脂組成物。
（２）
前記マッピングから得られる横軸を弾性率とするヒストグラムのピークフィッティング処理において、主成分のピークと、主成分より弾性率が低い低弾性率ピークとを含む少なくとも２個のピークが存在し、
前記低弾性率ピークが占める割合が５〜４０％である、（１）の熱可塑性樹脂組成物。
（３）
前記ランダム共重合体が、Ｇｅｌ  Ｐｅｒｍｉａｔｉｏｎ  Ｃｈｒｏｍａｔｏｇｒａｐｈｙ（ＧＰＣ法）による分子量測定により作成した分子量分布曲線において、分子量が１００万以上の成分を０．１〜２０％含む、（１）又は（２）の熱可塑性樹脂組成物。
（４）
前記モノマーユニットとして、芳香族ビニルモノマーに由来するユニットを含む、（１）〜（３）のいずれかの熱可塑性樹脂組成物。
（５）
前記モノマーユニットとして、アルキル（メタ）アクリレートに由来するユニットを含む、（１）〜（４）のいずれかの熱可塑性樹脂組成物。
（６）
前記ランダム共重合体に変性ポリロタキサンユニットが含まれている、（１）〜（５）のいずれかの熱可塑性樹脂組成物。
（７）
変性ポリロタキサンユニットが主として分散相に存在する、（６）の熱可塑性樹脂組成物。
（８）
相分離した前記構造において、マトリックス相を形成する成分のガラス転移温度と、分散層を形成する成分のガラス転移温度との差が５℃以上である、（１）〜（７）のいずれかの熱可塑性樹脂組成物。
（９）
（１）〜（８）のいずれかの熱可塑性樹脂組成物を成形してなることを特徴とする、成形体。
【発明の効果】
【０００９】
本発明の熱可塑性樹脂組成物によれば、耐熱性及び透明性に優れ、破断伸びが大きく向上した成形体が得られる。
【図面の簡単な説明】
【００１０】
【図１】実施例１で得られた小型試験片の、ＡＦＭを用いた弾性率のマッピング、及び該マッピングから得られる横軸を弾性率とするヒストグラムである
【図２】実施例２で得られた小型試験片の、ＡＦＭを用いた弾性率のマッピング、及び該マッピングから得られる横軸を弾性率とするヒストグラムである
【図３】比較例１で得られた小型試験片の、ＡＦＭを用いた弾性率のマッピング、及び該マッピングから得られる横軸を弾性率とするヒストグラムである
【発明を実施するための形態】
【００１１】
以下、本発明を実施するための形態（以下、「本実施形態」という。）について詳細説明する。本発明は、以下の実施形態にのみ限定されるものではなく、その要旨の範囲内で種々変形して実施できる。
以下の用語の定義は、本明細書及び特許請求の範囲にわたって適用される。
「ガラス転移温度」とは、示差走査熱量系（ＤＳＣ）の測定を行って得られる温度から定義される値を指す。
「ランダム共重合体」とは、２種以上の異なるモノマーユニットを重合して得られる重合体であり、モノマーユニットの配列に秩序がない重合体を指す。Ｍａｙｏ−Ｌｅｗｉｓ式で定義されるｒ１、ｒ２が０．０１＜ｒ１＜１、０．０１＜ｒ２＜１の場合にランダム共重合体を形成しやすい。ランダム共重合体としては、ガラス転移温度を１つしか持たないランダム共重合体が好ましい。
「熱可塑性」とは、ガラス転移温度又は融点以上に加熱することで軟化する性質のことを指し、軟化することで容易に成形加工が可能になる。
「ナノスケールでの相分離」とは、原子間力顕微鏡により成形体を観察した際に、２相以上に分離した構造を取っており、長径が１０００ｎｍ未満である分散相を有する状態を指す。
「（メタ）アクリレート」とは、アリクレート及びメタクリレートからなる群から選ばれる少なくとも１種を指す。
【００１２】
以下、本願発明について詳細に説明する。
［熱可塑性樹脂組成物］
本実施形態の熱可塑性樹脂組成物は、単一重合体としたときのガラス転移温度が異なる２種以上のモノマーユニットを含むランダム共重合体を含み、成形板としたときに、Ａｔｏｍｉｃ  Ｆｏｒｃｅ  Ｍｉｃｒｏｓｃｏｐｅ（ＡＦＭ）を用いて弾性率をマッピングした際に、弾性率の異なる成分がナノスケールで相分離した構造を有する。
【００１３】
（ランダム共重合体）
−モノマーユニット−
上記モノマーユニットとしては、例えば、スチレン、α−メチルスチレン、パラメチルスチレン、エチルスチレン、プロピルスチレン、ブチルスチレン、クロロスチレン、ブロモスチレン等の芳香族ビニルモノマー；（メタ）アクリロニトリル等のシアン化ビニル系単量体；ポリエチレングリコールジ（メタ）アクリレート、ポリプロピレングリコールジ（メタ）アクリレート、ポリブチレングリコールジ（メタ）アクリレート、ポリテトラメチレングリコールジ（メタ）アクリレート等のポリアルキレングリコールジ（メタ）アクリレート；ポリエステルジオールジ（メタ）アクリレート；ポリカーボネートジオールジ（メタ）アクリレート；ポリウレタンジ（メタ）アクリレート等の多官能（メタ）アクリレート；ｎ−ブチル（メタ）アクリレート、イソブチル（メタ）アクリレート、２−エチルへキシル（メタ）アクリレート、ラウリル（メタ）アクリレート、ステアリル（メタ）アクリレート等のアルキル（メタ）アクリレート；ポリエチレングリコールモノ（メタ）アクリレート、メトキシ化ポリエチレングリコールモノ（メタ）アクリレート等のポリアルキレングリコールモノ（メタ）アクリレート；等のモノマーに由来するユニットが挙げられる。これらを２種以上組み合わせて用いて使用する。
これらの中でも、得られるランダム共重合体の吸水性がなく寸法安定性が高くなり、透明性にも優れることから、芳香族ビニルモノマーとモノ（メタ）アクリレートモノマーとを組み合わせることが好ましく、芳香族ビニルモノマーとアルキル（メタ）アクリレートとを組み合わせることがより好ましい。
【００１４】
上記モノマーユニットは、単一重合体としたときのガラス転移温度が異なる２種以上のモノマーユニットを含む。
上記モノマーユニットとしては、単一重合体としたときのガラス転移温度の差が５０℃以上であるモノマーユニットの組み合わせを含むことが好ましく、差が１００℃以上であるモノマーユニットの組み合わせを含むことがより好ましい。
上記モノマーユニットは、２種であってもよい。
【００１５】
上記ランダム共重合体は、芳香族ビニルモノマーに由来するモノマーユニットを含むことが好ましい。
ランダム共重合体を合成する際の、モノマーの合計質量（１００質量部）に対する芳香族ビニルモノマーの添加量は、破断強度に優れる観点から、４０質量部以上であることが好ましく、より好ましくは５０〜９０質量部である。
【００１６】
上記ランダム共重合体は、アルキル（メタ）アクリレートに由来するモノマーユニットを含むことが好ましい
ランダム共重合体を合成する際の、モノマーの合計質量（１００質量部）に対するアルキル（メタ）アクリレートの添加量は、破断伸びに一層優れる観点から、６０質量部以下であることが好ましく、より好ましくは５〜４５質量部である。
【００１７】
−変性ポリロタキサン−
上記ランダム共重合体は、変性ポリロタキサンに由来する、変性ポリロタキサンユニットを含んでいてもよい。
上記変性ポリロタキサンは、環状分子（環状構造）の開口部に直鎖状分子（直鎖状構造）が貫通し、直鎖状分子の両末端にブロック基（封鎖基）を有するポリロタキサンであって、環状分子に官能性単量体を反応させて変性させたものである。
変性ポリロタキサンとしては、環状構造が直鎖状構造上を自由に動くことができるものが好ましい。環状構造が直鎖状構造上を自由に動きやすい点から、環状構造の包接率が理論上の飽和値の５０質量％以下であることが好ましい。
【００１８】
環状構造としては、特に限定されないが、入手しやすさの観点から、シクロデキストリンが好ましい。シクロデキストリンとしては、α−シクロデキストリン、β−シクロデキストリン、γ−シクロデキストリンが好ましく、α−シクロデキストリンが最も好ましい。シクロデキストリンは、化学修飾されていてもよい。上記モノマーユニットとの相分離等が生じにくい点で、シクロデキストリンの水酸基が、イソプロピル基、カプロラクトン基等で修飾されていることが好ましい。
【００１９】
変性ポリロタキサンを構成する環状構造は、ラジカル重合可能な不飽和二重結合を有する基を有することが好ましく、（メタ）アクリレート基を有することが好ましい。環状構造が（メタ）アクリレート基を有する場合、モノマーユニットと重合により一体化し、効果を発揮しやすくなる。
【００２０】
変性ポリロタキサンを構成する直鎖状構造としては、特に限定されないが、耐衝撃性の発現のしやすさから、ガラス転移温度が低いものが好ましい。
ガラス転移点が低い直鎖状構造としては、例えば、ポリエチレングリコール、ポリブチレングリコール、シリコーン樹脂、ポリブタジエン等が挙げられる。中でも、入手しやすさの観点から、ポリエチレングリコールが最も好ましい。
上記直鎖状構造の重量平均分子量は、５０００〜１０万が好ましく、１万〜４万がより好ましい。上記下限値以上であれば、耐衝撃性を発現しやすく、上記上限値以下であれば、モノマーユニットとの相分離を抑えやすい傾向がある。
なお、重量平均分子量は、後述の実施例のＧＰＣ法により測定することができる。
【００２１】
変性ポリロタキサンを構成する封鎖基は、環状構造の直鎖状構造からの脱離を防止する基であり、例えばアダマンチル基等が挙げられる。
変性ポリロタキサンは１種を単独で用いてもよく、２種以上を組み合わせて用いてもよい。
【００２２】
上記ランダム共重合体に変性ポリロタキサンユニットが含まれる場合は、ランダム共重合体を合成する際の、モノマーの合計質量（１００質量部）に対する、変性ポリロタキサンの添加量は、１質量部未満であることが好ましく、より好ましくは０．０３〜０．５質量部、さらに好ましくは０．０５〜０．３質量部、特に好ましくは０．１〜０．２質量部である。変性ポリロタキサンの含有量が上記下限値以上であれば、伸びを発現しやすい。変性ポリロタキサンを上限以上に加えるとより高い物性の発現が期待されるが、重合時にゲル成分や架橋成分が生成し、成形加工が不可能になる、物性が低下する等の問題がある。
【００２３】
−ランダム共重合体の製造方法−
上記ランダム共重合体は、例えば、モノマーを含む組成物を、温度５０〜１５０℃で３〜１００時間重合する方法等により得ることができる。
【００２４】
上記組成物は、さらに、熱重合開始剤等の重合開始剤を含んでいてもよい。
上記ランダム共重合体は、異なるモノマーを熱重合又は熱重合開始剤を用いて重合させたランダム共重合体としてよい。
上記熱重合開始剤の具体例としては、２，２’−アゾビスイソブチロニトリル、２，２’−アゾビス（２，４−ジメチルバレロニトリル）、２，２’−アゾビス（４−メトキシ−２，４−ジメチルバレロニトリル）等のアゾ系重合開始剤；１，１−ビス（ｔ−ブチルパーオキシ）シクロヘキサン等のパーオキシケタール類；ジ−ｔ−ブチルパーオキサイド、２，５−ジメチル−２，５−ジ（ｔ−ブチルパーオキシ）ヘキサン等のジアルキルパーオキサイド類；ベンゾイルパーオキサイド、ｍ−トルオイルパーオキサイド等のジアシルパーオキサイド類；ジミリスチルパーオキシジカーボネート等のパーオキシエステル類；シクロヘキサノンパーオキサイド等のケトンパーオキサイド類；ｐ−メンタハイドロパーオキサイド等のハイドロパーオキサイド類；２，２−ビス（４，４−ジターシャリーブチルパーオキシシクロヘキシル）プロパン、２，２−ビス（４，４−ジターシャリーアミルパーオキシシクロヘキシル）プロパン、２，２−ビス（４，４−ジターシャリーブチルパーオキシシクロヘキシル）ブタン、２，２−ビス（４，４−ジクミルパーオキシシクロヘキシル）プロパン等の多官能過酸化物類；等を挙げることができる。
中でも、効率よく重合でき、分子量が均一なランダム共重合体が得られやすく、弾性率と伸びに優れるランダム共重合体が得られやすい観点から、アゾ系重合開始剤が好ましく、より好ましくは２，２’−アゾビスイソブチロニトリルである。
【００２５】
上記組成物中の上記重合開始剤の含有量は、モノマーの合計質量（１００質量部）に対して、０．０１〜１０質量部であることが好ましく、より好ましくは０．１〜５質量部である。重合開始剤の含有量が上記下限値以上であれば、重合が進行しやすく、上記上限値以下であれば、ゲル等の生成が起こらず重合により得られる共重合体の強度がより優れる傾向がある。
【００２６】
（他の成分）
本実施形態の熱可塑性樹脂組成物は、さらに他の成分を含んでいてもよい。
他の成分としては、例えば滑剤、可塑剤、離型剤、抗菌剤、防カビ剤、光安定剤、紫外線吸収剤、ブルーイング剤、染料、顔料、帯電防止剤、熱安定剤、消泡剤、分散剤等が挙げられる。
【００２７】
上記他の成分の含有量は、熱可塑性樹脂組成物１００質量部に対して、３質量部以下が好ましく、１質量部以下がより好ましい。他の成分の含有量が少ない方が、得られる成形体が良好な特性を発現しやすい。
【００２８】
（熱可塑性樹脂組成物の特性）
本実施形態の熱可塑性樹脂組成物は、成形板としたときに、Ａｔｏｍｉｃ  Ｆｏｒｃｅ  Ｍｉｃｒｏｓｃｏｐｅ（ＡＦＭ）を用いた弾性率のマッピングにおいて、弾性率の異なる成分がナノスケールで相分離した構造を有する。
ここで、「弾性率が異なる成分」とは、後述のマッピングから得られる横軸を弾性率とするヒストグラムにおいて、最大弾性率と最小弾性率との差が１．３ＧＰａ以上であることをいう。また、ピークトップを示す弾性率から±０．６ＧＰａ以上の差を持つ成分を含むことが好ましい。また、ピークフィッティング処理において、弾性率が異なる２個以上のピークが存在することがより好ましく、ピーク間の弾性率の差が０．３ＧＰａ以上であるピークの組み合わせを含むピークが存在することがさらに好ましい。
上記相分離した構造は、モノマーユニットの種類や添加量（例えば、上述の好適例や好適添加量）、変性ポリロタキサンの種類や添加量（例えば、上述の好適例や好適添加量）により得ることができる。
【００２９】
上記相分離した構造としては、弾性率のマッピングで長径が１０００ｎｍ未満である分散相を、１０００ｎｍ×１０００ｎｍ中に少なくとも１個有する構造が好ましく、少なくとも１０個有する構造が好ましい。なお、弾性率のマッピングにおいて、マトリックス相と分散相とは、弾性率が異なる成分から構成されていることが好ましく、分散相がマトリックス相を構成する成分よりも弾性率が低い成分から構成されることが好ましい。
上記分散相の長径は、１０ｎｍ以上５００ｎｍ未満がより好ましく、さらに好ましくは長径が３０ｎｍ以上３００ｎｍ未満の相である。上記下限値以上の範囲であれば伸び等の物性向上が見られ、上記上限値以下の範囲でれば弾性率の低下は見られない。
分散相の数や大きさは、例えば、変性ポリロタキサンの種類や添加量（例えば、上述の好適例や好適添加量）、モノマーユニットの種類や添加量（例えば、上述の好適例や好適添加量）により、目的の範囲とすることができる。
なお、成形板は、後述の実施例に記載の方法で製造した成形板を用いて良い。また、弾性率のマッピングは、後述の実施例に記載の方法で作成することができる。
【００３０】
上記ランダム共重合体に変性ポリロタキサンが含まれる場合は、主として変性ポリロタキサンユニットが分散相に含まれていることが好ましい。分散相に変性ポリロタキサンユニットが含まれることで、より顕著な伸びを示す。分散相に変性ポリロタキサンユニットが含まれることは、分散相のみを分取後にＮＭＲやガラス転移温度を測定することで確認可能である。
ここで、「主として」とは、樹脂中に存在する変性ポリロタキサンの総量を１００質量部とした際に、５０質量％超が分散相に存在することを指し、７０質量％以上であってもよい。
【００３１】
上記相分離した構造において、マトリックス相を形成する成分のガラス転移温度と、分散相を形成する成分のガラス転移温度との差は、５℃以上であることが好ましく、より好ましくは７℃以上である。上記下限値以上の温度差がある場合には伸び等の物性が発現するようになる。
なお、「マトリックス相を形成する成分のガラス転移温度」とは、弾性率のマッピングにおいて連続的な相であるマトリックス相から任意の５箇所から試料を採取し、ガラス転移温度を測定した時の平均値として良い。また、「分散相を形成する成分のガラス転移温度」とは、弾性率マッピングにおいて不連続な相であって、分散相から任意の５箇所から試料を採取し、ガラス転移温度を測定した時の平均値として良い。
ガラス転移温度の差は、例えば、変性ポリロタキサンの種類や添加量（例えば、上述の好適例や好適添加量）、モノマーユニットの種類や添加量（例えば、上述の好適例や好適添加量）により、目的の範囲とすることができる。
【００３２】
上記マッピングから得られる横軸を弾性率とするヒストグラムのピークフィッティング処理において、２個以上のピークが存在することが好ましく、主成分のピークと主成分より弾性率が低い低弾性率ピークとを含む少なくとも２個のピークが存在することがより好ましい。低弾性率ピークは、１個であってもよいし複数であってもよい。
ここで、複数のピークが存在する場合、最も頻度が高いピークを主成分のピークと称する。
上記ヒストグラムにおいて、低弾性率ピークが占める合計割合（好ましくは、低弾性率ピークのうち、最も弾性率が低いピークのみが占める割合）は、５〜４０％であることが好ましく、より好ましくは１０〜３５％、さらに好ましくは１５〜３０％である。上記下限値以上であると大きな伸びを示すようになり、上記上限値以下であると、弾性率が低下せずに伸びを向上させることが可能である。各ピークが占める割合は、ピークフィッティング処理によって算出でき、ヒストグラムにおける各ピークが占める面積割合をいう。
上記割合は、例えば、変性ポリロタキサンの種類や添加量（例えば、上述の好適例や好適添加量）、モノマーユニットの種類や添加量（例えば、上述の好適例や好適添加量）により、目的の範囲とすることができる。
なお、ピークフィッティング処理は、後述の実施例に記載の方法により解析できる。
【００３３】
上記ヒストグラムをフィッティング処理した際の、主成分より弾性率が低いピークを構成する成分としては、分散相を形成する成分であることが好ましく、主として、変性ポリロタキサンユニットが分散相に存在していることがより好ましい。
【００３４】
本実施形態の熱可塑性樹脂は、ＧＰＣ法による分子量測定により作成した分子量分布曲線における、分子量が１００万以上の成分（高分子量成分）の割合が、０．１〜２０％であることが好ましく、より好ましくは０．２〜１０％、さらに好ましくは０．３〜５％である。上記下限値以上の高分子量成分を含むことで弾性率を保持したまま伸びを示すようになる。上記上限値以下の範囲であればゲルや架橋体を形成せずに成形加工性を維持することが可能である。
【００３５】
（成形体）
本実施形態の成形体は、上述の実施形態の熱可塑性樹脂組成物を成形してなる成形体である。
上記成形体の製造方法としては、例えば、混練した上記熱可塑性樹脂組成物を金型に流し込み、成形する方法等が挙げられる。
上記成形体は、例えば、車両内装用部品、家電製品の筐体、食品包装の容器等に用いることができる。
【００３６】
（作用効果）
本実施形態の成形体にあっては、低弾性率成分がナノスケールで分散した構造をとるため充分な透明性及び弾性率を保持したまま十分な伸びを示す。
１つのモノマーのみを重合した重合体は、弾性率、透明性は高いが、伸びずに破断する。
特定の２種以上のモノマーユニットを組み合わせることで、充分な弾性率を保持しつつ伸びを高めることができる。これは、複数のモノマーユニットを用いることで低弾性率成分がナノスケールで分散するためである。上記ランダム共重合樹脂は、非常に高い均質性を示すため、透明性も良好である。
【実施例】
【００３７】
以下、本発明について、実施例を挙げて具体的に説明するが、本発明はこれにより限定されるものではない。
【００３８】
後述の各例で用いた評価方法を以下に示す。
＜評価方法＞
（ＡＦＭ）
＜試料前処理条件＞
120℃でウルトラミクロトームを用いて、ダイヤモンドナイフで各種高分子試料を切削し、平滑な観察表面を得た。
切削厚み：100nm
＜測定条件＞
装置名称：原子間力顕微鏡NanoScope V（Bruker, USA)
カンチレバー：OMCL-TR800PSA（Olympus, Japan）
測定モード：Tappingモード
PeakForce QNMモード (定量的ナノメカニカルマッピング)
解像度：256点×256点
測定範囲：1000nm
サンプリング周波数：1Hz for Tappingモード、0.5Hz for PeakForce QNMモード
＜ピークフィッティング処理＞
ＡＦＭ測定により得られたヒストグラムに対して、次の条件でピークフィッティング処理をおこなった。
ソフト名：株式会社ヒューリンクス社製  Igor Pro
処理条件：正規分布のヒストグラムで近似を実施。
Chi-square が1000以下となる波形数を読み取り、ピークの個数及び低弾性率の占める割合を算出した。
【００３９】
（引張試験）
ＩＳＯ３７  ｔｙｐｅ２  厚み２ｍｍのダンベル試験片を用いて、次の条件で引張試験を実施した。
機種：ＩＮＳＴＲＯＮ社製  ５５６４
引張速度：５ｍｍ／ｍｉｎ
チャック間距離：２５ｍｍ
試験片破断時のひずみと最大応力を読み取った。
【００４０】
（ガラス転移温度）
ガラス転移温度は次の条件で測定した。
機種：ＮＥＴＺＳＣＨ社製  ＤＳＣ３５００
測定条件：窒素雰囲気下、−２０〜１５０℃  温度変化２０Ｋ／ｍｉｎ
２ｎｄスキャン時のデータをガラス転移温度として読み取った。
【００４１】
（分子量１００万以上の成分の割合）
分子量１００万以上の成分の割合は、ゲルパーミエイションクロマトグラフィ―（ＧＰＣ）を用いて、次の条件で測定した。
ＧＰＣ機種：東ソー社製  ＨＰＬＣ−８３２０
カラム：Ｓｈｏｄｅｘ社製  Ｋ−８０３Ｌ、Ｋ−８０６Ｍ
移動相：クロロホルム  １．０ｍｌ／ｍｉｎ
試料濃度：０．２質量％
温度：オーブン４０℃、注入口３５℃、検出器３５℃
検出器：示差屈折計
単分散ポリスチレンの溶出曲線により各溶出時間における分子量を算出し、ポリスチレ
ン換算の分子量として算出した。
【００４２】
＜実施例１＞
（熱可塑性樹脂組成物の作製）
モノマーユニットとして、スチレン６０質量部（単一重合体のガラス転移温度１００℃）、アクリル酸ｎ−ブチル（東京化成（株）製、単一重合体のガラス転移温度−５５℃、以下「ｎＢＡ」という。）４０質量部、変性ポリロタキサンとしてセルム（登録商標）スーパーポリマーＳＡ１３１３Ｐ（アドバンスト・ソフトマテリアルズ（株）製、以下「ＳＡ１３１３Ｐ」という。）０．１質量部、重合開始剤として、２，２’−アゾビスイソブチロニトリル０．３質量部、エチルベンゼン１０質量部を混合し、８０℃で８時間、１１０℃で４時間、１３０℃で４時間加熱することでスチレン系樹脂組成物を得た。
得られた樹脂組成物溶液をエタノール中で再沈殿させた後に、真空乾燥して回収することで熱可塑性樹脂組成物を取得した。
【００４３】
（成形体の作製）
上記熱可塑性樹脂組成物を、混錬機（Ｘｐｌｏｒｅ  ＭＣ１５、レオ・ラボ株式会社製）にて１６０℃窒素雰囲気下で５分間スクリューを１００ｒｐｍで回転させ混錬をおこなった。混錬後、溶融樹脂を３０℃に保持したＩＳＯ３７  ｔｙｐｅ２の金型に流し込み４０秒間保持することで小型試験片を取得した。この試験片を用いて引張試験、ＡＦＭによる弾性率マッピングをおこなった。
弾性率マッピングのヒストグラムには、２つのピークが存在し、２つのピークの弾性率は１．２ＧＰａと１．５ＧＰａであった。
【００４４】
＜実施例２＞
変性ポリロタキサンを用いない以外は実施例１と同様にして樹脂組成物を取得し、引張試験、弾性率マッピングをおこなった。
弾性率マッピングのヒストグラムには、２つのピークが存在し、２つのピークの弾性率は１．１ＧＰａと１．５ＧＰａであった。
【００４５】
＜比較例１＞
モノマーユニットとしてスチレン１００質量部用い、成形体の作製を２２０℃で実施した以外は実施例１と同様にして樹脂組成物を取得し、引張試験、弾性率マッピングを行った。
【００４６】
＜比較例２＞
モノマーユニットとしてスチレンを１００質量部、変性ポリロタキサン０．１質量部を用い、成形体の作成を２２０℃で実施した以外は実施例１と同様にして樹脂組成物及び共重合樹脂板を作製し、引張試験の測定を行った。
【００４７】
実施例１〜２及び比較例１〜２で用いた、モノマーユニット、引張試験の測定結果、ピークフィッティング処理によりピーク分離をおこなった際の主成分よりも低弾性率の成分が占める割合等を表１に示した。表１中、モノマーユニットの欄や変性ポリロタキサンの欄に示す数値は、使用したモノマーの合計に対する割合（質量部）である。
【００４８】
実施例１〜２より、分散相がナノスケールで分散している熱可塑性樹脂組成物は充分に高い弾性率を保持しつつ、大きな伸びを示すことが確認できた。また、何れのサンプルでも透明性を保持していることを確認した。
【００４９】
２つ以上のモノマーユニットを含まない樹脂組成物を重合して得られた樹脂成形体（比較例１）は、弾性率は高いものの伸びが非常に低かった。
また、比較例１、２の樹脂組成物は、ＡＦＭを用いた弾性率のマッピングから得られる横軸を弾性率とするヒストグラムにおいて、ピークフィッティング処理を行ったところ、単一ピークのみが確認され、ピーク分離はなかった。
【００５０】
【表１】
2020105415.tif 000003
【産業上の利用可能性】
【００５１】
本実施形態の熱可塑性樹脂組成物は、耐熱性、透明性、破断伸び等の機械的物性に優れるため、例えば、車両内装用部品、家電製品の筐体、食品包装の容器等に用いることができる。
【図１】
2020105415.tif 000004
【図２】
2020105415.tif 000005
【図３】
2020105415.tif 000006